(57)【要約】本発明は、３次元ベローズ溶着方法及びその溶着装置並びにそのベローズに関し、製造される単位セルの個数の分だけ単位セル素材、第２の接着妨害フィルム、他の単位セル素材、第１の接着妨害フィルムを繰り返し的に積層させ、積層された単位セル素材、第１の接着妨害フィルムに孔周り溶着ヒータが設けられた孔加工カッターを加圧して単位セル素材に通気孔を形成させた後、通気孔周りを加熱するので、第１の接着妨害フィルムで遮断されなかった隣接した２つの単位セル素材の通気孔周辺を互いに溶着させ、積層された単位セル素材の最外側両面に第１の仕上げ単位セル素材及び空気注入口が備えられた第２の仕上げ単位セル素材を位置させて単位セルの両側を仕上げた後、外郭加工カッターを加圧して単位セルの外郭に沿って第１の仕上げ単位セル素材、単位セル素材、第２の仕上げ単位セル素材をカット及びカットされた周りを加熱するので、第２の接着妨害フィルムで遮断されなかった隣接した２つの単位セル素材の外郭周辺を互いに溶着させて備えられる。したがって、２回の穿孔作業だけで複数の単位セルが製造され、この単位セルが互いに接合されるだけでなく、その単位セルの内部が互いに連結されるので、量産が可能であり、製造単価を大きく低減することができる。【選択図】図４
2016529035.tif 000002
【特許請求の範囲】
【請求項１】
単位セル１０の最外側両面のうち、一面に備えられて、単位セル１０の最外側一面を仕上げる第１の仕上げ単位セル素材５０と、
製造される単位セル１０の個数に合うように第１の仕上げ単位セル素材５０の上部面に複数個積層され、それぞれ通気孔２１が形成された単位セル素材２０と、
単位セル１０の最外側両面のうち、他面に備えられて、単位セル１０の最外側他面を仕上げる第２の仕上げ単位セル素材６０と、
第２の仕上げ単位セル素材６０に備えられて、それぞれの単位セル１０内部に空気を注入するか、注入された空気を排出させる空気注入口６１と、
単位セル素材２０の通気孔２１周りに位置され、単位セル素材２０間毎に毎度備えられず、一間飛ばして位置され、通気孔２１周りが加熱されるとき、上下に隣接した２つの単位セル素材２０の通気孔２１周りが熱溶着されることを妨害する第１の接着妨害フィルム３０と、
単位セル素材２０の外郭周りに位置され、単位セル素材２０間毎に毎度備えられず、第１の接着妨害フィルム３０が位置されていない単位セル素材２０間に位置されるように一間飛ばして位置され、単位セル素材２０の外郭周りが加熱されるとき、上下に隣接した２つの単位セル素材２０の外郭周りが熱溶着されることを妨害する第２の接着妨害フィルム４０と、
を備えてなることを特徴とする３次元ベローズ。
【請求項２】
２枚の単位セル素材２０、第１の接着妨害フィルム３０、他の２枚の単位セル素材２０が繰り返し積層された部分を穿孔して単位セル素材２０、第１の接着妨害フィルム３０に通気孔２１を形成させる孔加工カッター７０と、
孔加工カッター７０に設けられて、孔加工カッター７０を加熱し、孔加工カッター７０を介して穿孔された通気孔２１周りに熱を伝達して第１の接着妨害フィルム３０で遮断されなかった隣接した２つの単位セル素材２０の通気孔周辺を互いに溶着させる孔周り溶着ヒータ８０と、
孔加工カッター７０の一側に設けられ、単位セル１０の外郭に沿って第１の仕上げ単位セル素材５０、単位セル素材２０、第２の接着妨害フィルム４０、第２の仕上げ単位セル素材６０の周りをカットする外郭加工カッター９０と、
外郭加工カッター９０に設けられて、外郭加工カッター９０を加熱し、外郭加工カッター９０を介して穿孔された第１の仕上げ単位セル素材５０、単位セル素材２０、第２の仕上げ単位セル素材６０の外郭に熱を伝達して第２の接着妨害フィルム４０で遮断されなかった第１の仕上げ単位セル素材５０、単位セル素材２０、第２の仕上げ単位セル素材６０の外郭周辺を互いに溶着させる外郭溶着ヒータと、
を備えてなることを特徴とする３次元ベローズ溶着装置。
【請求項３】
（ａ）単位セル１０の一面をなす単位セル素材２０を用意し、
（ｂ）単位セル１０の外郭をなす単位セル素材２０上に第２の接着妨害フィルム４０を定着させ、
（ｃ）第２の接着妨害フィルム４０上に他の単位セル素材２０を定着させ、
（ｄ）通気孔２１が形成される他の単位セル素材２０上に第１の接着妨害フィルム３０を定着させ、
（ｅ）製造される単位セル１０の個数の分だけ（ａ）ないし（ｄ）のステップを繰り返して単位セル素材２０、第２の接着妨害フィルム４０、他の単位セル素材２０、第１の接着妨害フィルム３０を順次積層させ、
（ｆ）積層された単位セル素材２０、第１の接着妨害フィルム３０に孔周り溶着ヒータ８０が設けられた孔加工カッター７０を加圧して単位セル素材２０に通気孔２１を形成させ、
（ｇ）孔周り溶着ヒータ８０で孔加工カッター７０を加熱して通気孔２１周りを加熱するので、第１の接着妨害フィルム３０で遮断されなかった隣接した２つの単位セル素材２０の通気孔２１周辺を互いに溶着させ、
（ｈ）積層された単位セル素材２０の最外側両面に第１の仕上げ単位セル素材５０及び空気注入口６１が備えられた第２の仕上げ単位セル素材６０を位置させて単位セル１０の両側を仕上げ、
（ｉ）積層された第１の仕上げ単位セル素材５０、単位セル素材２０、第２の接着妨害フィルム４０、第２の仕上げ単位セル素材６０に外郭溶着ヒータ１００が設けられた外郭加工カッター８０を加圧して単位セル１０の外郭に沿って第１の仕上げ単位セル素材５０、単位セル素材２０、第２の仕上げ単位セル素材６０をカットさせ、
（ｊ）外郭溶着ヒータ１００で外郭加工カッター８０を加熱してカットされた第１の仕上げ単位セル素材５０、単位セル素材２０、第２の仕上げ単位セル素材６０の周りを加熱するので、第２の接着妨害フィルム４０で遮断されなかった隣接した２つの単位セル素材２０の外郭周辺を互いに溶着させて備えられることを特徴とする３次元ベローズ溶着方法。
【発明の詳細な説明】
【技術分野】
【０００１】
本発明は、３次元ベローズ溶着方法及びその溶着装置並びにそのベローズに関し、より詳細には、２回の熱溶着作業により積層された複数の単位セル素材が互いに連結されて複数の単位セルからなるベローズが形成され、この単位セルがバッフルで連結されるだけでなく、複数の単位セルの内部が互いに連結される３次元ベローズ溶着方法及びその溶着装置並びにそのベローズに関する。
【背景技術】
【０００２】
一般に、エアマットレスは、エア注入による膨張及びエア排出による折り畳み保管が容易であって、家庭で就寝用ベッドとして使用できるだけでなく、キャンピング場所の底材、医療用ベッド、船舶内の狭小な休憩空間、郊外の憩いの場、水遊び用途など、様々な場所で便利に使用されている。
【０００３】
エアマットレスの使用において、最も大きい問題は、マットレス全体面積のうち、荷重を受ける特定部分が陥没されず、マットレス全体面積にわたって荷重を分散させつつ、身体などを支えることができるか否かにあり、かつ、エアの注入及び排出が円滑になされるか否かにあるといえるであろう。
【０００４】
一般的な従来のエアマットレス構造は、全体的に内部が１つの単一空間（単一セル）からなっており、単一空間内に複数個のバッフルが等間隔で取り付けられた構造からなっている。
【０００５】
バッフルの構成をみると、エアマットレスの単一空間内の上部面及び下部面にそれぞれ接着剤で接着されるメインバッフルと、メインバッフルの上端一側面及び単一空間の上部面に接着される上部補助バッフルと、メインバッフルの下端一側面及び単一空間の下部面に接着される下部補助バッフルで構成されている。
【０００６】
このようなバッフルは、エアマットレスの単一空間内にエアを注入するとき、マットレスの上端及び下端をつかみながら、エアが上下方向に膨張し続けることを防ぐ役割をする。
【０００７】
しかし、このような従来のエアマットレスは、その内部が単一空間からなっているので、エアマットレスの特定領域に外圧（例えば、身体の荷重）が作用することになると、エアマットレス内のエアは、外圧が作用する特定領域を除いた残りの領域側に集中するようになり、これにより、エアマットレスの特定領域が集中的に陥没されてユーザの身体を均等に、かつ弾力的に支持することができないという短所がある。
【０００８】
また、エアマットレスの内面において、その上下面に複数のバッフルを一々手作業で接着させることで、作業工数が相当多くなり、作業時間が長くかかって作業性が大きく劣り、それにより、大量生産のための生産性が劣るしかないし、製造原価の上昇を招くという短所がある。
【０００９】
このような問題点を解決するために、本出願人は、エアマットレス及びこの製造装置並びに方法（特許出願第１０−２０１１−０１４３６２６号）を開発したことがある。
【００１０】
このようなエアマットレスは、上部カバー部材生地及び下部カバー部材生地を相互間に一定の間隔で維持させ、一方向に供給し、上部カバー部材生地及び下部カバー部材生地に一定間隔のバッフル形成孔を貫通形成させ、上部及び下部カバー部材のバッフル形成孔に一定長さのバッフル用芯地を貫通挿入する。
【００１１】
そして、上部及び下部カバー部材のバッフル形成孔を貫通して、上部及び下部カバー部材の外表面に突出したバッフル用芯地の上端及び下端部を上部及び下部カバー部材の外表面に接着させ、上部及び下部カバー部材の枠部分を裁縫した後、上部及び下部カバー部材の内部に存在するバッフル用芯地間に複数のエアチューブを内蔵させる。
【００１２】
ところが、このような従来のエアマットレスは、上述したように、上部カバー部材生地及び下部カバー部材生地にそれぞれバッフル形成孔を形成させるステップ、バッフル形成孔にバッフル用芯地を挟むステップ、バッフル用芯地の上下端を上部カバー部材生地及び下部カバー部材生地に接着させるステップ、上部カバー部材及び下部カバー部材の枠を裁縫するステップ、バッフル用芯地間にエアチューブを内蔵させるステップなど、種々のステップ等によってエアマットレスが製造されるので、製造工程が依然として複雑であり、これにより、製造単価が上昇されるという問題があった。
【００１３】
また、このような従来の熱溶着方法は、高周波、超音波、インダクションヒータを用いたＸＹ平面に上下に熱を伝達する方法であって、複数の積層された母材が同時に溶着されるか、厚い母材の溶着には限界がある。
【００１４】
すなわち、従来の熱溶着方法は、熱をＺ方向である水平に伝達する方法でないため、複数の積層された母材を一度に溶着させるか、厚い母材を溶着させるには限界がある。
【発明の概要】
【発明が解決しようとする課題】
【００１５】
上述した問題点を解決するための本発明の目的は、熱をＺ方向である水平に伝達することにより、複数の積層された母材を溶着させるので、２回の熱溶着作業で複数の単位セルが製造され、この単位セルがバッフルで連結されるだけでなく、複数の単位セルの内部が互いに連結されるようにした３次元ベローズ溶着方法及びその溶着装置並びにそのベローズを提供することにある。
【課題を解決するための手段】
【００１６】
このような目的を達成するための本発明の３次元ベローズは、単位セルの最外側両面のうち、一面に備えられて、単位セルの最外側一面を仕上げる第１の仕上げ単位セル素材と、製造される単位セルの個数に合うように第１の仕上げ単位セル素材の上部面に複数個積層され、それぞれ通気孔が形成された単位セル素材と、単位セルの最外側両面のうち、他面に備えられて、単位セルの最外側他面を仕上げる第２の仕上げ単位セル素材と、第２の仕上げ単位セル素材に備えられて、それぞれの単位セル内部に空気を注入するか、注入された空気を排出させる空気注入口と、単位セル素材の通気孔周りに位置され、単位セル素材間毎に毎度備えられず、一間飛ばして位置され、通気孔周りが加熱される際、上下に隣接した２つの単位セル素材の通気孔周りが熱溶着されることを妨害する第１の接着妨害フィルムと、単位セル素材の外郭周りに位置され、単位セル素材間毎に毎度備えられず、第１の接着妨害フィルムが位置されていない単位セル素材間に位置されるように一間飛ばして位置され、単位セル素材の外郭周りが加熱されるとき、上下に隣接した２つの単位セル素材の外郭周りが熱溶着されることを妨害する第２の接着妨害フィルムとを備えてなることを特徴とする。
【００１７】
上述した目的を達成するための本発明の３次元ベローズ溶着装置は、２枚の単位セル素材、第１の接着妨害フィルム、他の２枚の単位セル素材が繰り返し積層された部分を穿孔して単位セル素材、第１の接着妨害フィルムに通気孔を形成させる孔加工カッターと、孔加工カッターに設けられて、孔加工カッターを加熱し、孔加工カッターを介して穿孔された通気孔周りに熱を伝達して第１の接着妨害フィルムで遮断されなかった隣接した２つの単位セル素材の通気孔周辺を互いに溶着させる孔周り溶着ヒータと、孔加工カッターの一側に設けられ、単位セルの外郭に沿って第１の仕上げ単位セル素材、単位セル素材、第２の接着妨害フィルム、第２の仕上げ単位セル素材の周りをカットする外郭加工カッターと、外郭加工カッターに設けられて、外郭加工カッターを加熱し、外郭加工カッターを介して穿孔された第１の仕上げ単位セル素材、単位セル素材、第２の仕上げ単位セル素材の外郭に熱を伝達して第２の接着妨害フィルムで遮断されなかった第１の仕上げ単位セル素材、単位セル素材、第２の仕上げ単位セル素材の外郭周辺を互いに溶着させる外郭溶着ヒータとを備えてなることを特徴とする。
【００１８】
上述した同一の目的を達成するための本発明の３次元ベローズ溶着方法は、（ａ）単位セルの一面をなす単位セル素材を用意し、（ｂ）単位セルの外郭をなす単位セル素材上に第２の接着妨害フィルムを定着させ、（ｃ）第２の接着妨害フィルム上に他の単位セル素材を定着させ、（ｄ）通気孔が形成される他の単位セル素材上に第１の接着妨害フィルムを定着させ、（ｅ）製造される単位セルの個数の分だけ（ａ）ないし（ｄ）のステップを繰り返して単位セル素材、第２の接着妨害フィルム、他の単位セル素材、第１の接着妨害フィルムを順次積層させ、（ｆ）積層された単位セル素材、第１の接着妨害フィルムに孔周り溶着ヒータが設けられた孔加工カッターを加圧して単位セル素材に通気孔を形成させ、（ｇ）孔周り溶着ヒータで孔加工カッターを加熱して通気孔周りを加熱するので、第１の接着妨害フィルムで遮断されなかった隣接した２つの単位セル素材の通気孔周辺を互いに溶着させ、（ｈ）積層された単位セル素材の最外側両面に第１の仕上げ単位セル素材及び空気注入口が備えられた第２の仕上げ単位セル素材を位置させて単位セルの両側を仕上げ、（ｉ）積層された第１の仕上げ単位セル素材、単位セル素材、第２の接着妨害フィルム、第２の仕上げ単位セル素材に外郭溶着ヒータが設けられた外郭加工カッターを加圧して単位セルの外郭に沿って第１の仕上げ単位セル素材、単位セル素材、第２の仕上げ単位セル素材をカットさせ、（ｊ）外郭溶着ヒータで外郭加工カッターを加熱してカットされた第１の仕上げ単位セル素材、単位セル素材、第２の仕上げ単位セル素材の周りを加熱するので、第２の接着妨害フィルムで遮断されなかった隣接した２つの単位セル素材の外郭周辺を互いに溶着させて備えられることを特徴とする。
【発明の効果】
【００１９】
以上のような本発明は、製造される単位セルの個数の分だけ単位セル素材、第２の接着妨害フィルム、他の単位セル素材、第１の接着妨害フィルムを繰り返し的に積層させ、積層された単位セル素材、第１の接着妨害フィルムに孔周り溶着ヒータが設けられた孔加工カッターを加圧して単位セル素材に通気孔を形成させた後、通気孔周りを加熱するので、第１の接着妨害フィルムで遮断されなかった隣接した２つの単位セル素材の通気孔周辺を互いに溶着させ、積層された単位セル素材の最外側両面に第１の仕上げ単位セル素材及び空気注入口が備えられた第２の仕上げ単位セル素材を位置させて単位セルの両側を仕上げた後、外郭加工カッターを加圧して単位セルの外郭に沿って第１の仕上げ単位セル素材、単位セル素材、第２の仕上げ単位セル素材をカット及びカットされた周りを加熱するので、第２の接着妨害フィルムで遮断されなかった隣接した２つの単位セル素材の外郭周辺を互いに溶着させて備えられる。したがって、単位セル素材、第１の接着妨害フィルム、第２の接着妨害フィルム、第１の仕上げ単位セル素材、第２の仕上げ単位セル素材積層作業と通気孔穿孔作業、及び外郭穿孔作業により複数の単位セルの形成及び単位セルの接着、そして、単位セルの内部空間が連通される。したがって、２回の穿孔作業だけで複数の単位セルが製造され、この単位セルが互いに接合されるだけでなく、その単位セルの内部が互いに連結されるので、量産が可能であり、製造単価を大きく低減することができる。
【図面の簡単な説明】
【００２０】
【図１】本発明の３次元ベローズを製造するためのセル素材及びフィルムの一部を分離して見せた概略的断面図。
【図２】図１のセル素材及びフィルムを密着させた状態を見せた概略的断面図。
【図３】通気孔を形成するための孔加工カッターを見せた概略的断面図。
【図４】孔加工カッター及び孔周り溶着ヒータが作動されて通気孔が形成された後、第１の接着妨害フィルムが備えられず、互いに当接した単位セル素材の通気孔周りに孔周り溶着部が形成された状態を見せた概略的断面図。
【図５】図４の両面に第１の仕上げ単位セル素材及び第２の仕上げ単位セル素材が位置された状態を見せた概略的断面図。
【図６】第１の仕上げ単位セル素材及び第２の仕上げ単位セル素材が密着され、単位セルの形態に合うように外郭がカットされるための状態を見せた概略的断面図。
【図７】単位セル素材の周りがカットされた後、第２の接着妨害フィルムが備えられず、互いに当接した単位セル素材の外郭周りに外郭溶着部が形成された状態を見せた概略的断面図。
【図８】製造完了された状態を見せた概略的斜視図。
【図９】単位セルに空気を注入する状態を見せた概略的斜視図。
【図１０】図９の断面図。
【図１１】本発明の他の実施形態を見せた概略的断面図。
【図１２】孔加工カッターにより通気孔が形成された後、通気孔周りが溶着された状態を見せた概略的断面図。
【図１３】単位セルが複数個積層された状態を見せた概略的斜視図。
【図１４】１つの単位セル内部に空気が充填された状態を見せた概略的断面図。
【図１５】本発明の他の実施形態を見せた概略的平面図。
【発明を実施するための形態】
【００２１】
本発明の具体的な特徴及び利点は、添付された図面を参照した以下の説明によりさらに明確になるであろう。
【００２２】
図１は、本発明の３次元ベローズを製造するためのセル素材及びフィルムの一部を分離して見せた概略的断面図であり、図２は、図１のセル素材及びフィルムを密着させた状態を見せた概略的断面図であり、図３は、通気孔を形成するための孔加工カッターを見せた概略的断面図である。図４は、孔加工カッター及び孔周り溶着ヒータが作動されて通気孔が形成された後、第１の接着妨害フィルムが備えられず、互いに当接した単位セル素材の通気孔周りに孔周り溶着部が形成された状態を見せた概略的断面図であり、図５は、図４の両面に第１の仕上げ単位セル素材及び第２の仕上げ単位セル素材が位置された状態を見せた概略的断面図であり、図６は、第１の仕上げ単位セル素材及び第２の仕上げ単位セル素材が密着され、単位セルの形態に合うように外郭がカットされるための状態を見せた概略的断面図である。図７は、単位セル素材の周りがカットされた後、第２の接着妨害フィルムが備えられず、互いに当接した単位セル素材の外郭周りに外郭溶着部が形成された状態を見せた概略的断面図であり、図８は、製造完了された状態を見せた概略的斜視図であり、図９は、単位セルに空気を注入する状態を見せた概略的斜視図であり、図１０は、図９の断面図である。
【００２３】
本発明の３次元ベローズには、複数の単位セル１０が２回の穿孔作業により互いに溶着された状態で備えられるところ、このような単位セル１０は、単位セル素材２０、第１の接着妨害フィルム３０、第２の接着妨害フィルム４０、第１の仕上げ単位セル素材５０、第２の仕上げ単位セル素材６０からなる。
【００２４】
単位セル素材２０は、製造される単位セル１０の個数に合うように、第１の仕上げ単位セル素材５０の上部面に複数個積層され、それぞれ通気孔２１が形成されている。
【００２５】
第１の接着妨害フィルム３０は、単位セル素材２０の通気孔２１の周りに位置され、単位セル素材２０間毎に毎度備えられず、一間飛ばして位置され、通気孔２１の周りが加熱されるとき、上下に隣接した２つの単位セル素材２０の通気孔２１の周りが熱溶着されることを妨害する。
【００２６】
このような第１の接着妨害フィルム３０は、図１に示すように、後述する第２の接着妨害フィルム４０と交互に単位セル素材２０間に備えられるところ、第２の接着妨害フィルム４０が下側から１番目及び２番目の単位セル素材２０間に備えられれば、第１の接着妨害フィルム３０は、２番目及び３番目の単位セル素材２０間に備えられ、このように、単位セル素材２０の個数に合うように、第１の接着妨害フィルム３０及び第２の接着妨害フィルム４０が単位セル素材２０間に交互に位置される。
【００２７】
第２の接着妨害フィルム４０は、単位セル素材２０の外郭周りに位置され、単位セル素材２０間毎に毎度備えられず、第１の接着妨害フィルム３０が位置されていない単位セル素材２０間に位置されるように一間飛ばして位置され、単位セル素材２０の外郭周りが加熱されるとき、上下に隣接した２つの単位セル素材２０の外郭周りが熱溶着されることを妨害する。
【００２８】
このような第２の接着妨害フィルム４０は、図１に示すように、第１の接着妨害フィルム３０と交互に単位セル素材２０間に備えられるところ、第２の接着妨害フィルム４０が下側から１番目及び２番目の単位セル素材２０間に備えられれば、第１の接着妨害フィルム３０は、２番目及び３番目の単位セル素材２０間に備えられ、このように、単位セル素材２０の個数に合うように、第１の接着妨害フィルム３０及び第２の接着妨害フィルム４０が単位セル素材２０間に交互に位置される。
【００２９】
第１の仕上げ単位セル素材５０は、単位セル１０の最外側両面のうち、一面に備えられて、単位セル１０の最外側一面を仕上げる。
【００３０】
第２の仕上げ単位セル素材６０は、単位セル１０の最外側両面のうち、他面に備えられて、単位セル１０の最外側他面を仕上げる。したがって、第１の仕上げ単位セル素材５０及び第２の仕上げ単位セル素材６０により単位セルの最外側両面が仕上げられるので、単位セル１０間の空間が密閉される。
【００３１】
空気注入口６１は、第２の仕上げ単位セル素材６０に備えられて、それぞれの単位セル１０内部に空気を注入するか、注入された空気を排出させるようになる。
【００３２】
このような本発明の３次元ベローズ用単位セル１０は、３次元ベローズ溶着装置により製造される。この３次元ベローズ溶着装置は、孔加工カッター７０、孔周り溶着ヒータ８０、外郭加工カッター９０、外郭溶着ヒータ１００を備えてなる。
【００３３】
孔加工カッター７０は、２枚の単位セル素材２０、第１の接着妨害フィルム３０、他の２枚の単位セル素材２０が繰り返し積層された部分を穿孔して単位セル素材２０、第１の接着妨害フィルム３０に通気孔２１を形成させる。
【００３４】
孔周り溶着ヒータ８０は、孔加工カッター７０に設けられて、孔加工カッター７０を加熱し、孔加工カッター７０を介して穿孔された通気孔２１周りに熱を伝達して第１の接着妨害フィルム３０で遮断されなかった隣接した２つの単位セル素材２０の通気孔周辺を互いに溶着させる。
【００３５】
図４は、孔加工カッター７０及び孔周り溶着ヒータ８０が作動されて通気孔２１が形成された後、通気孔２１周りに孔周り溶着部１１が形成された状態を見せた概略的断面図である。
【００３６】
孔加工カッター７０が作動されて単位セル素材２０、第１の接着妨害フィルム３０が穿孔されると、これらに通気孔２１が形成される。孔加工カッター７０が穿孔された後、孔周り溶着ヒータ８０が作動されて穿孔された通気孔２１周りを加熱すれば、通気孔２１周りが溶融される。
【００３７】
このとき、２番目及び３番目の単位セル素材２０の通気孔２１周辺は、第１の接着妨害フィルム３０により遮断された状態である。したがって、孔周り溶着ヒータ８０により通気孔２１が溶融されても、２番目及び３番目の単位素材の通気孔２１周辺は互いに溶着されない。
【００３８】
これに対し、１番目及び２番目の単にセル素材２０の通気孔２１周辺と３番目及び４番目の単位セル素材２０の通気孔２１周辺は、第１の接着妨害フィルム３０により遮断された状態でない。したがって、通気孔２１周辺が溶融されるとき、互いに溶着されつつ、これらの間には孔周り溶着部１１が形成される。
【００３９】
外郭加工カッター９０は、孔加工カッター７０の一側に設けられ、単位セル１０の外郭に沿って第１の仕上げ単位セル素材５０、単位セル素材２０、第２の接着妨害フィルム４０、第２の仕上げ単位セル素材６０の周りをカットする。
【００４０】
外郭溶着ヒータ１００は、外郭加工カッター９０に設けられて、外郭加工カッター９０を加熱し、外郭加工カッター９０を介して穿孔された第１の仕上げ単位セル素材５０、単位セル素材２０、第２の仕上げ単位セル素材６０の外郭に熱を伝達して第２の接着妨害フィルム４０で遮断されなかった第１の仕上げ単位セル素材５０、単位セル素材２０、第２の仕上げ単位セル素材６０の外郭周辺を互いに溶着させる。
【００４１】
図７は、単位セル素材２０の周りがカットされた後、カットされた単位セル素材２０の外郭に外郭溶着部１２が形成された状態を見せた概略的断面図である。
【００４２】
外郭加工カッター９０が作動されて第１の仕上げ単位セル素材５０、単位セル素材２０、第２の接着妨害フィルム４０、第２の仕上げ単位セル素材６０が穿孔されると、単位セル１０の外郭に沿ってこれらの周りがカットされる。
【００４３】
外郭加工カッター９０が穿孔された後、外郭溶着ヒータ１００が作動されて、穿孔された第１の仕上げ単位セル素材５０、第２の仕上げ単位セル素材６０、単位セル素材２０の外郭を加熱すると、カットされた外郭部分が溶融される。このとき、第２の接着妨害フィルム４０が位置された上下側の単位セル素材２０は、その外郭が溶融されても互いに溶着されない。
【００４４】
これに対し、第２の接着妨害フィルム４０が備えられず、互いに当接した状態の２つの面の外郭部分は溶融されつつ、互いに溶着される。
【００４５】
図７を参照して互いに溶着される部分と溶着されない部分とを説明すれば、次のとおりである。
【００４６】
第１の仕上げ単位セル素材５０及びその上側の単位セル素材２０間には、第２の接着妨害フィルム４０が備えられないので、外郭部分が加熱されるとき、互いに溶着される。
【００４７】
１番目の単位セル素材２０及び２番目の単位セル素材２０と、３番目の単位セル素子２０及び４番目の単位セル素材２０との間には、第２の接着妨害フィルム４０が備えられるので、これらの外郭部分が溶融されても互いに溶着されない。
【００４８】
それに対し、２番目の単位セル素材２０及び３番目の単位セル素材２０の間には、第２の接着妨害フィルム４０が備えられないので、外郭部分が加熱されるとき、互いに溶着される。
【００４９】
そして、４番目の単位セル素材２０及び第２の仕上げ単位セル素材６０の間には、第２の接着妨害フィルム４０が備えられないので、外郭部分が加熱されるとき、互いに溶着される。
【００５０】
このような本発明の３次元ベローズは、次のように製造される。
【００５１】
まず、単位セル１０の一面をなす単位セル素材２０を用意する。
【００５２】
単位セル素材２０が用意されれば、単位セル１０の外郭をなす単位セル素材２０上に第２の接着妨害フィルム４０を定着させる。
【００５３】
そして、第２の接着妨害フィルム４０上に他の単位セル素材２０を定着させる。
【００５４】
単位セル素材２０、第２の接着妨害フィルム４０、他の単位セル素材２０が順次定着されると、通気孔２１が形成される他の単位セル素材２０上に第１の接着妨害フィルム３０を定着させる。
【００５５】
このような本発明は、製造される単位セル１０の個数の分だけ上述した積層構造を繰り返し的に積層させて単位セル１０の個数を増加させることができる。すなわち、製造する単位セル１０の個数に合うように、単位セル素材２０、第２の接着妨害フィルム４０、他の単位セル素材２０、第１の接着妨害フィルム３０を繰り返し的に積層させることができる。
【００５６】
複数のセル素材及びフィルムが積層されると、加圧クッション１２０でセル素材及びフィルムを押さえて支持させ、積層された単位セル素材２０、第１の接着妨害フィルム３０に孔周り溶着ヒータ８０が設けられた孔加工カッター７０を加圧して単位セル素材２０に通気孔２１を形成させる。
【００５７】
そして、孔周り溶着ヒータ８０で孔加工カッター７０を加熱して通気孔２１周りを加熱するので、第１の接着妨害フィルム３０で遮断されなかった隣接した２つの単位セル素材２０の通気孔２１周辺を互いに溶着させる。
【００５８】
互いに密着された単位セル素材２０の通気孔２１周辺が互いに溶着されると、積層された単位セル素材２０の最外側両面に第１の仕上げ単位セル素材５０及び空気注入口６１が備えられた第２の仕上げ単位セル素材６０を位置させて単位セル１０の両側を仕上げる。
【００５９】
そして、単位セル素材２０の最外側両面に第１の仕上げ単位セル素材５０、第２の仕上げ単位セル素材６０が位置されれば、加圧クッション１２０でこれらを押さえて支持させ、積層された第１の仕上げ単位セル素材５０、単位セル素材２０、第２の接着妨害フィルム４０、第２の仕上げ単位セル素材６０に外郭溶着ヒータ１００が設けられた外郭加工カッター９０を加圧して単位セル１０の外郭に沿って第１の仕上げ単位セル素材５０、単位セル素材２０、第２の仕上げ単位セル素材６０をカットさせる。
【００６０】
セル素材の外郭がカットされると、外郭溶着ヒータ１００で外郭加工カッター９０を加熱してカットされた第１の仕上げ単位セル素材５０、単位セル素材２０、第２の仕上げ単位セル素材６０の周りを加熱するので、第２の接着妨害フィルム４０で遮断されなかった隣接した２つの単位セル素材２０の外郭周辺を互いに溶着させる。
【００６１】
このような本発明の３次元ベローズは、次のような効果がある。
【００６２】
本発明は、製造される単位セル１０の個数の分だけ単位セル素材２０、第２の接着妨害フィルム４０、他の単位セル素材２０、第１の接着妨害フィルム３０を繰り返し的に積層させる。積層された単位セル素材２０、第１の接着妨害フィルム３０に孔周り溶着ヒータ８０が設けられた孔加工カッター７０を加圧して単位セル素材２０に通気孔２１を形成させた後、通気孔２１周りを加熱するので、第１の接着妨害フィルム３０で遮断されなかった隣接した２つの単位セル素材２０の通気孔２１周辺を互いに溶着させる。積層された単位セル素材２０の最外側両面に第１の仕上げ単位セル素材５０及び空気注入口６１が備えられた第２の仕上げ単位セル素材６０を位置させて単位セル１０の両側を仕上げた後、外郭加工カッター８０を加圧して単位セル１０の外郭に沿って第１の仕上げ単位セル素材５０、単位セル素材２０、第２の仕上げ単位セル素材６０をカット及びカットされた周りを加熱するので、第２の接着妨害フィルム４０で遮断されなかった隣接した２つの単位セル素材２０の外郭周辺を互いに溶着させて備えられる。
【００６３】
したがって、単位セル素材２０、第１の接着妨害フィルム３０、第２の接着妨害フィルム４０、第１の仕上げ単位セル素材５０、第２の仕上げ単位セル素材６０の積層作業と通気孔２１の穿孔作業、及び外郭穿孔作業により複数の単位セル１０の形成及び単位セル１０の接着、そして、単位セル１０の内部空間が連通される。
【００６４】
したがって、２回の穿孔作業のみで複数の単位セル１０が製造され、この単位セル１０が互いに接合されるだけでなく、その単位セル１０の内部が互いに連結されるので、量産が可能であり、製造単価を大きく低減することができる。
【００６５】
図１１は、本発明の他の実施形態を見せた概略的断面図であり、図１２は、孔加工カッター７０により通気孔２１が形成された後、通気孔２１周りが溶着された状態を見せた概略的断面図であり、図１３は、単位セル１０が複数個積層された状態を見せた概略的斜視図であり、図１４は、１つの単位セル１０内部に空気が充填された状態を見せた概略的断面図である。
【００６６】
このような本発明の３次元ベローズは、チューブ形態の単位セル素材２０が備えられ、その内部に単位セル素材２０より小さい大きさのチューブ形態の一対の仕切り１１０が備えられ得る。仕切り１１０の内部には第１の接着妨害フィルムが挿入される。
【００６７】
図１１のように、単位セル１０が備えられた後に積層されれば、孔加工カッター７０が作動されて単位セル素材２０及び仕切り１１０に通気孔２１を形成させる。通気孔２１が形成されれば、孔周り溶着ヒータ８０が作動されて通気孔２１周りを溶着させる。
【００６８】
したがって、通気孔２１周辺の仕切り１１０及び単位セル素材２０が溶着される。このような状態で、図示してはいないが、単位セル素材２０の最外側両面に第１の仕上げ単位セル素材５０及び第２の仕上げ単位セル素材６０を位置させ、外郭加工カッター９０及び外郭溶着ヒータ１００を用いてその外郭をカットした後、溶着させる。
【００６９】
このような状態で単位セル１０の内部に空気を注入させると、内部が膨張されつつ、仕切り１１０が広げられるようになり、これにより、単位セル１０の内部には５間のセルが仕切られる。
【００７０】
したがって、仕切り１１０により単位セル１０の内部が複数の間に仕切られ、仕切られた間は、単位セル１０の内部の対流現象を妨害するので、エアマットレスに伝達された熱気や冷気が身体に伝達されることを最小化させるようになる。
【００７１】
本発明は、３次元ベローズ溶着方法により２回の接着で様々な形態のベローズを製造することができ、例えば、センサ、ダストカバー、リフトなどに使用されるベローズを簡便に製造することができる。
【００７２】
図１５は、本発明の他の実施形態を見せた概略的平面図であって、左側から１番目のベローズは、中央及び周りが円形にカットされたドーナツ形状のベローズであり、２番目のベローズは、中央及び周りが三角形にカットされた三角形ベローズであり、３番目のベローズは、中央及び周りが四角形にカットされた四角形ベローズであり、４番目のベローズは、周りがＣ字形状にカットされたＣ字形ベローズである。
【００７３】
このように、本発明の３次元ベローズ溶着方法によれば、様々な形態のベローズを簡便かつ迅速に製造することができる。
【００７４】
一方、生地である単位セル素材２０にポリウレタンである第２の接着妨害フィルム４０をボンディングさせた状態で備えさせることができ、このような場合、第２の接着妨害フィルム４０を単位セル素材２０間に別に挿入させる必要がない。
【００７５】
また、本発明は、単位セル素材２０に第２の接着妨害フィルム４０をラミネートさせ、ラミネートされた単位セル素材２０を穿孔し、穿孔したところにポリウレタンであるワッシャーを溶着させて備えることもできる。
【００７６】
このような本発明は、単位セル素材２０を積層させた後、孔加工カッター７０でワッシャー部分をカットさせ、孔周り溶着ヒータ８０を作動させてカットされたワッシャーの孔周りを加熱させて溶着させる。
【図１】
2016529035.tif 000003
【図２】
2016529035.tif 000004
【図３】
2016529035.tif 000005
【図４】
2016529035.tif 000006
【図５】
2016529035.tif 000007
【図６】
2016529035.tif 000008
【図７】
2016529035.tif 000009
【図８】
2016529035.tif 000010
【図９】
2016529035.tif 000011
【図１０】
2016529035.tif 000012
【図１１】
2016529035.tif 000013
【図１２】
2016529035.tif 000014
【図１３】
2016529035.tif 000015
【図１４】
2016529035.tif 000016
【図１５】
2016529035.tif 000017
【国際調査報告】
2016529035.tif 000018
2016529035.tif 000019
2016529035.tif 000020
2016529035.tif 000021